(57)【要約】【課題】改質が不十分で炭化水素ガスが残留している水素ガスを燃料ガスとして使用しても効率良く発電することができる固体電解質としてランタンガレート系電解質を用いた固体電解質形燃料電池用発電セルを提供する。【解決手段】ランタンガレード系酸化物イオン伝導体を固体電解質とし、前記固体電解質の一方の面に多孔質の空気極が形成され、他方の面に多孔質の燃料極が成形された固体電解質形燃料電池用発電セルにおいて、前記燃料極２は、骨格構造を有する多孔質ニッケル４の骨格表面にＲｕ担持Ｂドープセリア粒３が固着しており、このＲｕ担持Ｂドープセリア粒３は燃料極が固体電解質１に接する界面およびその近傍の多孔質ニッケルの骨格表面に最も多く固着している固体電解質形燃料電池用発電セル。【選択図】      図１
2007213889.tif 000002
【特許請求の範囲】
【請求項１】
ランタンガレード系酸化物イオン伝導体を固体電解質とし、前記固体電解質の一方の面に多孔質の空気極が形成され、他方の面に多孔質の燃料極が成形された固体電解質形燃料電池用発電セルにおいて、
前記燃料極は、ネットワークを組んでいる骨格構造を有する多孔質ニッケルの骨格表面に、一般式：Ｃｅ１−ｍＢｍＯ２（式中、ＢはＳｍ、Ｇｄ、Ｙ、Ｃａ内の１種または２種以上、ｍは０＜ｍ≦０．４）で表されるＢドープされたセリアにルテニウム金属を担持させてなる燃料極材料（以下、この燃料極材料を「Ｒｕ担持Ｂドープセリア」という）の粒が固着しており、このＲｕ担持Ｂドープセリア粒は燃料極が固体電解質に接する界面およびその近傍の多孔質ニッケルの骨格表面に最も多く固着していることを特徴とする固体電解質形燃料電池用発電セル。
【請求項２】
前記多孔質ニッケルの骨格表面に固着しているＲｕ担持Ｂドープセリア粒は、粒径が１００ｎｍ未満の微細なＲｕ担持Ｂドープセリア粒であることを特徴とする請求項１記載の固体電解質形燃料電池用発電セル。
【請求項３】
前記燃料極が固体電解質に接する界面およびその近傍の多孔質ニッケルの骨格表面にＲｕ担持Ｂドープセリア粒が最も多く固着している部分は、固体電解質の表面から１０〜２０μｍの範囲の厚さにわたって層状に形成されていることを特徴とする請求項１または２記載の固体電解質形燃料電池用発電セル。
【請求項４】
請求項１、２または３記載の固体電解質形燃料電池用発電セルを組み込んだことを特徴とする固体電解質形燃料電池。
【発明の詳細な説明】
【技術分野】
【０００１】
この発明は、改質が不十分なために炭化水素ガスが微量残留している水素ガスを燃料ガスとして使用しても効率良く発電することができる固体電解質としてランタンガレート系電解質を用いた固体電解質形燃料電池用発電セルに関するものであり、さらに改質が不十分なために炭化水素ガスが微量残留している水素ガスを燃料ガスとして使用しても効率良く発電することができる固体電解質形燃料電池に関するものである。
【背景技術】
【０００２】
一般に、固体電解質形燃料電池は、水素ガス、天然ガス、メタノール、石炭ガスなどを燃料とすることができるので、発電における石油代替エネルギー化を促進することができ、さらに廃熱を利用することができるので省資源および環境問題の観点からも注目されている。この固体電解質形燃料電池の構造は、一般に、酸化物からなる固体電解質の片面に空気極を積層し、固体電解質のもう一方の片面に燃料極を積層してなる構造を有している発電セルと、この発電セルの空気極の外側に空気極集電体を積層させ、一方、発電セルの燃料極の外側に燃料極集電体を積層させ、前記空気極集電体および燃料極集電体の外側にそれぞれセパレータを積層させた構造を有している。この固体電解質形燃料電池は、一般に８００〜１０００℃で作動するが、近年、作動温度が６００〜８００℃の低温タイプのものが提案されている。
【０００３】
前記低温タイプの固体電解質形燃料電池に組込まれる固体電解質の一つとして、ランタンガレート系酸化物イオン伝導体を用いることが知られており、このランタンガレート系酸化物イオン伝導体は、一般式：Ｌａ１−ＸＳｒＸＧａ１−Ｙ−ＺＭｇＹＡＺＯ３（式中、Ａ＝Ｃｏ、Ｆｅ、Ｎｉ、Ｃｕの１種または２種以上、Ｘ＝０．０５〜０．３、Ｙ＝０〜０．２９、Ｚ＝０．０１〜０．３、Ｙ＋Ｚ＝０．０２５〜０．３）で表される酸化物イオン伝導体であることが知られている（特許文献１参照）。
【０００４】
また、前記燃料極としては、Ｂ（ただし、ＢはＳｍ、Ｇｄ、Ｙ、Ｃａの１種または２種以上）をドープしたセリア（以下、「Ｂドープセリア」という）とニッケルからなる焼結体を用いることが知られており、このＢドープセリアは、一般式：Ｃｅ１−ｍＢｍＯ２（式中、ＢはＳｍ、Ｇｄ、Ｙ、Ｃａの１種または２種以上、ｍは０＜ｍ≦０．４）で表されること、およびＢドープセリアとニッケルからなる焼結体は、多孔質な骨格構造を有するニッケルの表面に大粒径のＢドープセリア粒が前記多孔質な骨格構造のニッケル表面を取り囲むようにネットワーク構造を形成してニッケル表面に固着していることが知られている（特許文献２参照）。
【０００５】
さらに、固体電解質形燃料電池用発電セルを構成する燃料極として、一般式：Ｃｅ１−ｍＢｍＯ２（式中、ＢはＳｍ、Ｇｄ、Ｙ、Ｃａの１種または２種以上、ｍは０＜ｍ≦０．４）で表されるＢドープセリアとニッケルとの焼結体からなり、このＢドープセリアとニッケルの焼結体におけるＢドープセリア粒とニッケル粒の粒径が厚さ方向に変化し、その粒径は固体電解質に近いほど微細にした傾斜粒径を有する構造の燃料極が知られている（特許文献３参照）。
【特許文献１】特開平１１−３３５１６４号公報
【特許文献２】特開平１１−２９７３３３号公報
【特許文献３】特開２００４−５５１９４号公報
【発明の開示】
【発明が解決しようとする課題】
【０００６】
前記ランタンガレート系酸化物イオン伝導体を固体電解質とし、前記固体電解質の一方の面に多孔質の空気極が形成され、他方の面に多孔質の燃料極が成形された固体電解質形燃料電池用発電セルにおいて、前記燃料極における反応は主として三相界面（燃料極と電解質と燃料ガスが共存する部分）で起ることから、固体電解質形燃料電池用発電セルにおける三相界面が一層広くなるようにすればよいことが知られており、そのために前記特許文献３記載の固体電解質形燃料電池用発電セルでは、燃料極のＢドープセリアとニッケルの焼結体におけるＢドープセリア粒とニッケル粒の粒径を厚さ方向に変化させ、その粒径は固体電解質に近いほど微細にした粒径傾斜を有する構造にして三相界面を一層広くさせようとしている。
【０００７】
しかし、特許文献３記載の燃料極は固体電解質との界面は広がるものの、Ｂドープセリア粒とニッケル粒の粒径が固体電解質に近いほど微細であるために三次元的広がりに乏しく、そのために燃料ガスの透過性が悪く、結果的に燃料ガスとの接触面積が少なくなり、その為に発電に必要な三相界面を実質的に広くすることができず、三相界面が期待したほど広がることがないことから従来の燃料極を組み込んだ発電セルを有する固体電解質形燃料電池は十分な特性が得られていない。
【０００８】
さらに、一般に固体電解質形燃料電池の燃料ガスとして純水素ガスを使用することが最も好ましいが、純水素ガスは比較的高価であるために、固体電解質形燃料電池用燃料ガスとして一般に炭化水素ガスを改質して製造した水素ガスが広く使用されている。しかし、かかる炭化水素ガスを改質して作製した水素ガスには十分な改質がなされずに微量の炭化水素ガスが残留しているために混入していることが多く、かかる微量の炭化水素ガスが混入している水素燃料ガスを用いて発電を行うと、発電効率が低下する。したがって、微量の炭化水素ガスが混入している水素燃料ガスを用いても発電効率を低下させることのない固体電解質形燃料電池が求められていた。
【課題を解決するための手段】
【０００９】
本発明者等は、上述のような課題を解決すべく研究を行った。その結果、
（イ）ネットワークを組んでいる骨格構造を有する多孔質ニッケルの骨格表面に、一般式：Ｃｅ１−ｍＢｍＯ２（式中、ＢはＳｍ、Ｇｄ、Ｙ、Ｃａ内の１種または２種以上、ｍは０＜ｍ≦０．４）で表されるＢドープセリアにルテニウム金属を担持させてなる燃料極材料（以下、「Ｒｕ担持Ｂドープセリア」という）の粒子が焼着している燃料極を組み込んだ固体酸化物形燃料電池は、十分な改質がなされずに微量の炭化水素ガスが残留している水素ガスを燃料ガスとして使用しても出力が落ちることがない、
（ロ）このＲｕ担持Ｂドープセリア粒を従来よりも一層微細化し、この極めて微細なＲｕ担持Ｂドープセリア粒を燃料極が固体電解質に接する界面およびその近傍の多孔質ニッケルの骨格表面に最も多く固着させた構造を有する燃料極を固体電解質に積層させた固体電解質形燃料電池用発電セルは、三相界面を一層広くすることができ、さらにＲｕ担持Ｂドープセリアを燃料極材料として使用することにより微量の炭化水素ガスが混入している水素ガスを燃料ガスとして用いても発電効率を低下させることがない、
（ハ）前記多孔質ニッケルの骨格表面に固着しているＲｕ担持Ｂドープセリア粒は、粒径が１００ｎｍ未満の極めて微細なＲｕ担持Ｂドープセリア粒であることが好ましい、
（ニ）前記固体電解質に接する界面およびその近傍の多孔質ニッケルの骨格表面に極めて微細なＲｕ担持Ｂドープセリア粒を最も多く固着させた部分は、固体電解質の表面から１０〜２０μｍの範囲の厚さにわたって形成されていることが好ましい、などの研究結果が得られたのである。
【００１０】
この発明は、かかる研究結果に基づいて成されたものであって、
（１）ランタンガレード系酸化物イオン伝導体を固体電解質とし、前記固体電解質の一方の面に多孔質の空気極が形成され、他方の面に多孔質の燃料極が成形された固体電解質形燃料電池用発電セルにおいて、
前記燃料極は、骨格構造を有する多孔質ニッケルの骨格表面にＲｕ担持Ｂドープセリア粒が固着しており、このＲｕ担持Ｂドープセリア粒は燃料極が固体電解質に接する界面およびその近傍の多孔質ニッケルの骨格表面に最も多く固着している固体電解質形燃料電池用発電セル、
（２）前記多孔質ニッケルの骨格表面に固着しているＲｕ担持Ｂドープセリア粒は、粒径が１００ｎｍ未満の微細なＲｕ担持Ｂドープセリア粒である前記（１）記載の固体電解質形燃料電池用発電セル、
（３）前記燃料極が固体電解質に接する界面およびその近傍の多孔質ニッケルの骨格表面にＲｕ担持Ｂドープセリア粒が最も多く固着している部分は、固体電解質の表面から１０〜２０μｍの範囲の厚さにわたって層状に形成されている前記（１）または（２）記載の固体電解質形燃料電池用発電セル、に特徴を有するものである。
【００１１】
この発明の固体電解質形燃料電池用発電セルを図面に基づいて一層具体的に説明する。図１は、この発明の固体電解質形燃料電池用発電セルにおける固体電解質と燃料極の接合部分を示した断面説明図であり、空気極の記載は省略してある。図１において、１は固体電解質、２は燃料極、３はＲｕ担持Ｂドープセリア粒、４は骨格構造を有する多孔質ニッケルである。この多孔質ニッケルは酸化ニッケル粉末を焼結して作製する酸化ニッケル粉末の焼結体が発電中に還元されて生成するものであり、骨格構造を有している。燃料極２は一般式：Ｃｅ１−ｍＢｍＯ２（式中、ＢはＳｍ、Ｇｄ、Ｙ、Ｃａの１種または２種以上、ｍは０＜ｍ≦０．４）で表されるＢドープセリアにルテニウム金属を担持させてなるＲｕ担持Ｂドープセリア粒３が多孔質ニッケル４の骨格表面に固着している構造を有している。そして、このＲｕ担持Ｂドープセリア粒３は燃料極２が固体電解質１に接する界面５およびその近傍の多孔質ニッケル４の骨格表面に最も多く固着している。
【００１２】
図１では、燃料極２が固体電解質１に接する界面５およびその近傍の多孔質ニッケル４の骨格表面における固着したＲｕ担持Ｂドープセリア粒３の数が多くして示されている。また、前記多孔質ニッケルを作製するためのニッケル粒は粒径が１〜１０μｍの従来と同じかまたは従来よりも比較的粗大なニッケル粒を使用して作製した多孔質ニッケルを採用することが燃料ガスの透過性の向上という観点から好ましい。このＲｕ担持Ｂドープセリア粒３は微細であるほど好ましく、１００ｎｍ未満であることが好ましい。また、このＲｕ担持Ｂドープセリア粒３が最も多く固着している部分は、図１に示されるように、厚さＴが固体電解質の表面から１０〜２０μｍの範囲の厚さにわたって層状に形成されていることが一層好ましい。厚さＴが１０μｍ未満では反応面積が小さすぎ、一方、２０μｍよりも厚くなると、燃料ガスの透過性が阻害されるようになるからである。
【００１３】
この発明の固体電解質形燃料電池用発電セルで使用される固体電解質は、一般式：Ｌａ１−ＸＳｒＸＧａ１−Ｙ−ＺＭｇＹＡＺＯ３（式中、Ａ＝Ｃｏ、Ｆｅ、Ｎｉ、Ｃｕの１種または２種以上、Ｘ＝０．０５〜０．３、Ｙ＝０〜０．２９、Ｚ＝０．０１〜０．３、Ｙ＋Ｚ＝０．０２５〜０．３）で表される既に知られている酸化物イオン伝導体であり、また、この発明の固体電解質形燃料電池用発電セルで使用される燃料極は、Ｒｕ担持Ｂドープセリア粒が骨格構造を有する多孔質ニッケルの骨格表面に固着した焼結体からなり、このＲｕ担持Ｂドープセリアは一般式：Ｃｅ１−ｍＢｍＯ２（式中、ＢはＳｍ、Ｇｄ、Ｙ、Ｃａの１種または２種以上、ｍは０＜ｍ≦０．４）で表される酸化物にルテニウム（Ｒｕ）金属を担持させてなる燃料極材料である。
【００１４】
この発明の固体電解質形燃料電池用発電セルを製造するには、まず、図２に示されるように、Ｎｉの酸化物粉末を固体電解質１の一方の面にスクリーン印刷などの方法により塗布し、大気中、温度：１０００〜１２００℃で焼き付けて骨格構造を有する多孔質酸化ニッケル焼結体４´を作製し、次に、図３に示されるようにＲｕ担持Ｂドープセリア粒３が有機溶剤７に懸濁したスラリー６を前記多孔質酸化ニッケル焼結体４´に含浸させる。このスラリー６を多孔質酸化ニッケル焼結体４´に含浸させた状態に所定時間放置すると、図４に示されるように、Ｒｕ担持Ｂドープセリア粒３が沈降し、燃料極２が固体電解質１に接する界面５およびその近傍に堆積する。図４に示される状態で加熱乾燥させるとスラリーの有機溶剤が揮発し、その後、焼成することによりＲｕ担持Ｂドープセリア粒３が多孔質酸化ニッケル焼結体４´の骨格表面に最も多く固着した燃料極が生成する。この燃料極を用いて発電セルを作製し、この発電セル組み込んだ固体電解質形燃料電池に燃料ガスとしての水素ガスを流して発電すると、骨格構造を有する多孔質酸化ニッケル焼結体４´が還元されて図１に示される骨格構造を有する多孔質ニッケル４となり、図１に示される燃料極を有するこの発明の固体電解質形燃料電池用発電セルを製造することができる。
【発明の効果】
【００１５】
この発明の燃料極を設けてなる発電セルを組込んだ固体酸化物型燃料電池は、燃料ガスとして極微量の炭化水素ガスが残留する改質不十分な水素ガスを用いて発電しても発電効率を低下させることがないことから、燃料ガスである水素ガスの純度に関係なく高効率で発電することができる。
【発明を実施するための最良の形態】
【００１６】
酸化ランタン、炭酸ストロンチウム、酸化ガリウム、酸化マグネシウム、酸化コバルトの粉体を用意し、（Ｌａ０．８Ｓｒ０．２）（Ｇａ０．８Ｍｇ０．１５Ｃｏ０．０５）Ｏ３で示される組成となるよう秤量し、ボールミル混合の後、空気中、１２００℃に３時間加熱保持し、得られた塊状焼結体をハンマーミルで粗粉砕の後、ボールミルで微粉砕して、平均粒径１．３μmのランタンガレート系固体電解質原料粉末を製造した。前記ランタンガレート系固体電解質原料粉末をトルエン-エタノール混合溶媒にポリビニルブチラルとフタル酸Ｎジオクチルを溶解した有機バインダー溶液と混合してスラリーとし、ドクターブレード法で薄板状に成形し、円形に切りだした後、空気中、１４５０℃に６時間加熱保持して焼結し、厚さ２００μm、直径１２０ｍｍの円板状のランタンガレート系固体電解質板を製造した。
【００１７】
このランタンガレート系固体電解質板の表面に平均粒径１μｍの酸化ニッケル粉をトルエン-エタノール混合溶媒にポリビニルブチラルとフタル酸Ｎジオクチルを溶解した有機バインダー溶液と混合してスラリーとし、このスラリーをスクリーン印刷法で、前記ランタンガレート系固体電解質の一方の面に、平均厚さ：２０μｍになるようにスラリーを塗布し、加熱乾燥して有機バインダー溶液を蒸発させたのち空気中、１２００℃に３時間加熱保持の焼結を行うことにより、ランタンガレート系固体電解質板の表面に多孔質酸化ニッケル焼結体層を成形した。
【００１８】
さらに、０．５ｍｏｌ／Ｌの硝酸セリウム水溶液８部と０．５ｍｏｌ／Ｌの硝酸サマリウム水溶液２部の混合水溶液に１ｍｏｌ／Ｌの水酸化ナトリウム水溶液を攪拌しながら滴下し、酸化セリウムと酸化サマリウムを共沈させた。次いで、生成した粉末を遠心分離機を用いて沈降させ、上澄みを捨て、蒸留水を加えて攪拌・洗浄し、遠心分離機を用いて再度沈降させ、この操作を６回繰り返して洗浄した。次いで、遠心分離機で沈降させ、エタノールを加えて攪拌し、遠心分離機を用いて再度沈降させ、この操作を３回繰り返して溶液を水からエタノールに置換し、Ｓｍドープセリア（以下、ＳＤＣという）の超微粉を含むエタノール溶液を作製した。得られたＳＤＣ超微粉を含むエタノール溶液の一部を取りだし、ＳＤＣの超微粉の粒径をレーザー回折法で測定したところ、平均粒径：０．０４μｍを有していることが分かった（この平均粒径：０．０４μｍを有するＳＤＣの超微粉を「ＳＤＣ粉末」という）。
【００１９】
このＳＤＣ粉末を含むエタノール溶液に、ポリビニルピロリドン、塩化ルテニウムを添加し、撹拌したのちさらに温度を上げながら撹拌してＲｕ担持混合溶液を作製し、得られたＲｕ担持混合溶液を遠心分離により洗浄を繰り返し行い、Ｒｕ担持ＳＤＣの超微粉を含むスラリーを作製した。
得られたＲｕ担持ＳＤＣの超微粉を含むスラリーの一部を取りだし、Ｒｕ担持ＳＤＣの超微粉の粒径をレーザー回折法で測定したところ、平均粒径：４０ｎｍであった。
前記Ｒｕ担持ＳＤＣの超微粉を含むスラリーを、先に作製したランタンガレート系固体電解質板の表面の多孔質酸化ニッケル焼結体層に含浸させ、かかる状態に０．５時間静止保持してＲｕ担持ＳＤＣの超微粉を沈降させた後、１００℃に加熱乾燥することによりエタノール溶液を蒸発させ、その後、空気中、７００℃で焼成することによりランタンガレート系固体電解質の一方の面に燃料極を焼付け形成した。
このようにして得られたランタンガレート系固体電解質の一方の面に焼きつけた燃料極のミクロ組織の一部を走査形電子顕微鏡により観察した結果、Ｒｕ担持ＳＤＣの超微粉の平均粒径は４０ｎｍであることが分かった。
次に、図示してはないが、前記サマリウムストロンチウムコバルタイト系空気極原料粉をトルエン-エタノール混合溶媒にポリビニルブチラルとフタル酸Ｎジオクチルを溶解した有機バインダー溶液と混合してスラリーを作製し、このスラリーをランタンガレート系固体電解質の燃料極と反対側の他方の面にスクリーン印刷法により厚さ：３０μｍになるように成形し乾燥したのち、空気中、１１００℃に３時間加熱保持して、空気極を成形・焼きつけることにより固体電解質、燃料極および空気極からなる本発明固体電解質形燃料電池用発電セル（以下、本発明発電セルと言う）を製造した。
【００２０】
得られた本発明発電セルの燃料極の上に厚さ１ｍｍの多孔質ニッケルからなる燃料極集電体を積層し、一方、本発明発電セルの空気極の上に厚さ１．２ｍｍの多孔質銀からなる空気極集電体を積層し、さらに前記燃料極集電体および空気極集電体の上にセパレータを積層することにより本発明固体電解質形燃料電池を作製した。
【００２１】
さらに比較のために、下記に示される方法で従来固体電解質形燃料電池を作製した。まず、１Ｎ−硝酸ニッケル水溶液、１Ｎ−硝酸セリウム水溶液を１Ｎ−硝酸サマリウム水溶液をそれぞれ用意し、ＮｉＯと（Ｃｅ０．８Ｓｍ０．２）Ｏ２が体積比率で６０：４０になるように秤量し、混合して、霧化器で溶液を霧化し、空気をキャリヤーガスとして縦型管状炉に導入、１０００℃に加熱して、ＮｉＯと（Ｃｅ０．８Ｓｍ０．２）Ｏ２が体積比率で６０：４０となる酸化物複合粉末を得た。この酸化物複合粉末を用いてスラリーを作製し、このスラリーを用いて先に作製したランタンガレート系固体電解質の一方の面に塗布し燒結して燃料極を形成し、さらに空気極を形成して発電セルを製造した。この発電セルの片面に燃料極集電体を積層しさらにその上にセパレータを積層し、一方、従来の発電セルの他方の片面に空気極集電体を積層しさらにセパレータを積層することにより従来固体電解質形燃料電池を作製した。
このようにして得られた本発明固体電解質形燃料電池および従来固体電解質形燃料電池を用いて、次の条件（燃料ガスとして改質不十分な５％炭化水素含有の水素ガスを用いた条件）で発電試験を実施し、その結果を表１に示した。
＜発電試験＞
温度：７５０℃、
燃料ガス：水素（５％炭化水素含有）、
燃料ガス流量：０．３４Ｌ／ｍｉｎ（＝３ｃｃ/nin/cm2）、
酸化剤ガス：空気、
酸化剤ガス流量：１．７Ｌ／ｍｉｎ（＝１５ｃｃ/nin/cm2）、
の発電条件で発電させ、セル電圧、出力、出力密度および発電効率を測定し、その結果を表１に示した。
【００２２】
【表１】
2007213889.tif 000003
表１に示される結果から、本発明固体電解質形燃料電池と従来固体電解質形燃料電池とは、燃料極の構成が相違するのみで、その他の構成は同じであるが、改質不十分なために炭化水素ガスが残留する水素ガスを燃料ガスとして用いた条件で発電を行った場合、本発明固体電解質形燃料電池は従来固体電解質形燃料電池と比べて、負荷電流密度、燃料利用率、セル電圧、出力、出力密度、および発電効率がいずれも優れた値を示すことがわかる。なお、改質不十分な水素ガスを燃料ガスとして用いて発電を行うことにより燃料極の骨格構造を有する多孔質酸化ニッケルは骨格構造を有す多孔質ニッケルに還元されていた。
【図面の簡単な説明】
【００２３】
【図１】この発明の燃料極の構成を説明するための断面説明図である。
【図２】この発明の燃料極の製造方法を説明するための断面説明図である。
【図３】この発明の燃料極の製造方法を説明するための断面説明図である。
【図４】この発明の燃料極の製造方法を説明するための断面説明図である。
【符号の説明】
【００２４】
１：固体電解質、２：燃料極、３：Ｒｕ担持Ｂドープセリア粒、４：多孔質ニッケル、４´：多孔質酸化ニッケル焼結体、５：界面、６：スラリー、７：有機溶剤
【図１】
2007213889.tif 000004
【図２】
2007213889.tif 000005
【図３】
2007213889.tif 000006
【図４】
2007213889.tif 000007